(57)【要約】【課題】輝度の高い意匠を得ることが可能なパールグロスマット化粧用シートを提供する。【解決手段】基材１の上に形成され、且つ絵柄が印刷された絵柄印刷層３と、絵柄印刷層３の上に形成され、且つ艶消しされた層であるマット樹脂層４と、絵柄印刷層３と同一の平面で形成され、且つパール顔料を含有するパール意匠層６と、パール意匠層６の上にマット樹脂層４と同一に平面状に形成され、且つ艶出しされた層であるグロス樹脂層５と、を備えるパールグロスマット化粧用シート１０であって、絵柄印刷層３は、絵柄が形成された絵柄形成部３ａと、パール顔料を含有するパール絵柄部３ｂを有し、マット樹脂層４は、絵柄印刷層３のうち少なくとも絵柄形成部３ａに積層されたポジ柄部４ａを有し、パール意匠層６とグロス樹脂層５は平面視で同調である。【選択図】図１
2018122576.tif 000002
【特許請求の範囲】
【請求項１】
基材の上に形成され、且つ絵柄が印刷された絵柄印刷層と、前記絵柄印刷層の上に形成され、且つ艶消しされた層であるマット樹脂層と、前記絵柄印刷層と同一の平面で形成され、且つパール顔料を含有するパール意匠層と、前記パール意匠層の上に前記マット樹脂層と同一に平面状に形成され、且つ艶出しされた層であるグロス樹脂層と、を備え、
前記絵柄印刷層は、前記絵柄が形成された絵柄形成部と、パール顔料を含有するパール絵柄部と、を有し、
前記マット樹脂層は、前記絵柄印刷層のうち少なくとも前記絵柄形成部に積層されたポジ柄部を有し、
前記パール意匠層と前記グロス樹脂層は、平面視で同調であることを特徴とするパールグロスマット化粧用シート。
【請求項２】
前記基材と前記絵柄印刷層との間に形成された基体樹脂層をさらに備え、
前記基体樹脂層は、塩化ビニル樹脂、ポリオレフィン樹脂及びエチレン酢酸ビニル共重合体樹脂のうち少なくとも一つを含む熱可塑性樹脂を用いて形成されていることを特徴とする請求項１に記載したパールグロスマット化粧用シート。
【請求項３】
前記基体樹脂層は、塗布量が５０［ｇ／ｍ２］以上１５０［ｇ／ｍ２］以下の範囲内であり、且つ発泡倍率が２倍以上の樹脂を用いて形成されていることを特徴とする請求項２に記載したパールグロスマット化粧用シート。
【請求項４】
前記基体樹脂層は、重合度が６００以上の樹脂を用いて形成されていることを特徴とする請求項２または請求項３に記載したパールグロスマット化粧用シート。
【請求項５】
反射角が６０°の光沢度が２０％以下であり、
反射角が６０°の前記マット樹脂層の光沢度と、反射角が６０°の前記パール意匠層の光沢度と、の差が５％以上であることを特徴とする請求項１から請求項４のうちいずれか１項に記載したパールグロスマット化粧用シート。
【請求項６】
反射角が６０°の光沢度が２０％以下であり、
反射角が６０°の前記マット樹脂層の光沢度と、反射角が６０°の前記グロス樹脂層の光沢度と、の差が５％以上であることを特徴とする請求項１から請求項５のうちいずれか１項に記載したパールグロスマット化粧用シート。
【請求項７】
前記マット樹脂層、前記グロス樹脂層は、撥水性を有することを特徴とする請求項１から請求項６のうちいずれか１項に記載したパールグロスマット化粧用シート。
【請求項８】
前記基材は、塗布量が５０［ｇ／ｍ２］以上１００［ｇ／ｍ２］以下の範囲内であり、且つ厚さが８０［μｍ］以上１５０［μｍ］以下の範囲内である紙を用いて形成されていることを特徴とする請求項１から請求項７のうちいずれか１項に記載したパールグロスマット化粧用シート。
【発明の詳細な説明】
【技術分野】
【０００１】
本発明は、戸建て住宅、集合住宅、店舗、事務所ビル等、建築物の壁面装飾等に利用可能なパールグロスマット化粧用シートに関する。
【背景技術】
【０００２】
建築物の壁面装飾等に用いる壁紙は、表面の艶が低いことが好まれる。このため、建築物の壁面装飾等に用いる壁紙としては、特許文献１に開示されているように、艶消しされた層であるマット樹脂層を備える構成とした壁紙を用いることが多い。
【先行技術文献】
【特許文献】
【０００３】
【特許文献１】特開２０１４−７４２６３号公報
【発明の概要】
【発明が解決しようとする課題】
【０００４】
近年、例えば、デザインの多様化に対応するために、光輝性顔料（パール顔料）を含有するパール意匠層を備える構成とする場合がある。
しかしながら、特許文献１に開示されているものを含め、従来の壁紙では、パール意匠層の上にマット樹脂層を形成すると、パール顔料の乱反射が、マット樹脂層が含有するマット剤により損なわれ、輝度の高い意匠を得ることが困難であるという問題があった。
本発明は、上記事情に鑑みてなされたものであり、輝度の高い意匠を得ることが可能な、パールグロスマット化粧用シートを提供することを目的とする。
【課題を解決するための手段】
【０００５】
上記課題を解決するために、本発明の一態様は、絵柄印刷層と、マット樹脂層と、パール意匠層と、グロス樹脂層と、を備えるパールグロスマット化粧用シートである。絵柄印刷層は、基材の上に形成され、且つ絵柄が印刷されている。マット樹脂層は、前記絵柄印刷層の上に形成され、且つ艶消しされた層である。パール意匠層は、前記絵柄印刷層と同一の平面で形成され、且つパール顔料を含有する。グロス樹脂層は、前記パール意匠層の上に前記マット樹脂層と同一に平面状に形成され、且つ艶出しされた層である。
【０００６】
前記絵柄印刷層は、前記絵柄が形成された絵柄形成部と、パール顔料を含有するパール絵柄部を有し、前記マット樹脂層は、前記絵柄印刷層のうち少なくとも前記絵柄形成部に積層されたポジ柄部を有する。そして、前記パール意匠層と前記グロス樹脂層は、平面視で同調である。
【発明の効果】
【０００７】
本発明の一態様によれば、パール顔料を含有するパール意匠層と、艶出しされた層であるグロス樹脂層が、平面視で同調である。これに加え、パール意匠層の上に、グロス樹脂層が形成される。
このため、パール顔料の輝度を際立たせるグロス樹脂層がパール意匠層の上に形成されるため、輝度の高い意匠を得ることが可能な、パールグロスマット化粧用シートを提供することが可能となる。
【図面の簡単な説明】
【０００８】
【図１】本発明の第一実施形態のパールグロスマット化粧用シートの構成を表す断面図である。
【発明を実施するための形態】
【０００９】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
（第一実施形態）
以下、本発明の第一実施形態について、図面を参照しつつ説明する。
【００１０】
（構成）
図１を用いて、パールグロスマット化粧用シート１０の構成について説明する。
図１中に表すように、パールグロスマット化粧用シート１０は、基材１と、基体樹脂層２と、絵柄印刷層３と、マット樹脂層４と、パール意匠層６と、グロス樹脂層５を備えている。
【００１１】
パールグロスマット化粧用シート１０の厚さは、例えば、１００［μｍ］以上１０００［μｍ］以下の範囲内に設定する。
また、パールグロスマット化粧用シート１０は、反射角が６０°のパールグロスマット化粧用シート１０の光沢度が２０％以下となるように形成されている。
【００１２】
（基材１）
基材１は、壁紙用の裏打紙等、紙基材として通常使用されている材料を用いて形成されている。
第一実施形態では、基材１の材料として、塗布量が５０［ｇ／ｍ２］以上１００［ｇ／ｍ２］以下の範囲内であり、厚さが８０［μｍ］以上１５０［μｍ］以下の範囲内の普通紙を用いた場合を説明する。
基材１の材料を、上述した構成の普通紙とすることで、パールグロスマット化粧用シート１０に対し、壁装材として求められる剛性を確保することが可能となる。
【００１３】
（基体樹脂層２）
基体樹脂層２は、基材１上に積層されている。なお、「基材１上」とは、図１中において、基材１の上側の面を表す。
また、基体樹脂層２は、例えば、ナイフコート法、ノズルコート法、ダイコート法、リップコート法、コンマコート法、グラビアコート法、ロータリースクリーンコート法、リバースロールコート法等の塗工方法を用いて、基材１上に積層されている。
【００１４】
また、基体樹脂層２は、基材１の上側の面に、シート状、または、絵柄模様状に設けることが可能である。
基体樹脂層２の重量は、５０［ｇ／ｍ２］以上５００［ｇ／ｍ２］以下の範囲内である。
なお、パールグロスマット化粧用シート１０に防火性能を付与する観点から、基材１と基体樹脂層２の合計重量は、２００［ｇ／ｍ２］以下であることが望ましい。
発泡樹脂層である基体樹脂層２には、発泡剤を混合し、加熱処理によって発泡させている。
【００１５】
基体樹脂層２の発泡倍率は1倍以上１０倍以下の範囲内に設定する。第一実施形態では、一例として、基体樹脂層２の発泡倍率を、４倍以上６倍以下の範囲内に設定した場合について説明する。
基体樹脂層２の塗布量及び発泡倍率を上記の値に設定することにより、不陸隠蔽性を得るために十分なボリューム感と、優れた表面強度を有するパールグロスマット化粧用シート１０を形成することが可能となる。これに加え、マット樹脂層４及びグロス樹脂層５に設けたエンボス（図示せず）による表面の凹凸形状をシャープに再現することが可能なパールグロスマット化粧用シート１０を形成することが可能となる。なお、マット樹脂層４及びグロス樹脂層５に設けたエンボスに関する説明は、後述する。
【００１６】
基体樹脂層２の材料としては、特に制限は無いが、昨今のＶＯＣに対する懸念の高まりから、水生エマルジョンを用いることが好適である。
また、基体樹脂層２は、基材１の上に積層する必要がある。基体樹脂層２を基材１の上にする方法としては、ドライラミネート、ルーダーラミネート、グラビアコート、ナイフコート法等を、必要に応じて適宜選択することが可能である。水性エマルジョンの形態で使用可能な樹脂としては、例えば、塩化ビニル樹脂や、ポリオレフィン系樹脂を用いることが可能である。また、基体樹脂層２の材料としては、特に、エチレンとエチレン以外の成分とをモノマーとするエチレン共重合体（以降の説明では、「エチレン共重合体」と記載する場合がある）のうち、少なくとも一種を用いることが好適である。
【００１７】
さらに、基体樹脂層２の材料としては、エチレン−酢酸ビニル共重合体（ＥＶＡ）樹脂、エチレン−メチルメタアクリレート共重合体（ＥＭＭＡ）、エチレン−エチルアクリレート共重合体（ＥＥＡ）が、好適に使用可能である。これに加え、基体樹脂層２の材料としては、エチレンーメチルアクリレート共重合体（ＥＭＡ）、エチレンメタクリル酸教授融合体（ＥＭＡＡ）、エチレン−αオレフィン共重合体が、好適に使用可能である。
【００１８】
なお、基体樹脂層２の材料として塩化ビニル系樹脂を用いる場合、塩化ビニル系樹脂の重合度は、６００以上とすることが好ましい。これは、基体樹脂層２に用いる塩化ビニル系樹脂の重合度を６００以上とすることで、パールグロスマット化粧用シート１０の表面強度を高くすることが可能となるためである。
以上により、基体樹脂層２は、塩化ビニル樹脂、ポリオレフィン樹脂及びエチレン酢酸ビニル共重合体樹脂のうち少なくとも一つを含む熱可塑性樹脂を用いて形成されている。
【００１９】
基体樹脂層２には、発泡剤、分散剤、防腐剤、その他の有機系添加剤、無機粉体を、用途に応じて適宜混合する。
無機粉体は、例えば、炭酸カルシウム、水酸化アルミニウム、水酸化マグネシウム、珪砂、タルク、シリカ類、ケイ酸マグネシウム、ホウ酸亜鉛、二酸化チタン等を含む。
また、無機粉体は、樹脂１００部に対して、例えば、４０部以上１５０部以下の範囲内で加える。なお、樹脂１００部に対して加える無機粉体の量が１５０部を超えると、不燃性能が上がるものの、ボリューム感が低下するおそれがある。
以下、基体樹脂層２に混合する、発泡剤と安定剤について説明する。
【００２０】
（発泡剤）
発泡剤としては、例えば、熱膨張性マイクロカプセル発泡剤、アゾ系、ヒドラジッド系、ニトロソ系、ＡＤＣＡ（アゾジカルボンアミド発泡剤）、炭酸水素ナトリウム等、公知の発泡壁紙で一般的に使用されている発泡剤を用いることが可能である。
なお、発泡剤としては、熱膨張性マイクロカプセル発泡剤が、性能（発泡倍率、強度）の観点から好ましい。
【００２１】
また、発泡剤として、ＡＤＣＡと炭酸水素ナトリウムを用いる場合、例えば、ＡＤＣＡと炭酸水素ナトリウムとを３：１〜１：３の割合とするとともに、二種類の合計が塩化ビニル系樹脂１００部に対して１部以上４部以下の範囲内となるように混合する。これにより、発泡倍率の確保と、発泡表面の荒れ防止が可能となる。
発泡剤の添加量としては、基体樹脂層２の厚さと発泡倍率にもよるが、樹脂１００重量部に対して、１重量部以上２０重量部以下の範囲内、特に、５重量部以上１５重量部以下の範囲内程度が好適である。
【００２２】
（安定剤）
安定剤としては、例えば、二種類の安定剤（バリウム塩系と亜鉛塩系）を１：４〜４：１の割合とするとともに、二種類の合計が塩化ビニル系樹脂１００部に対して１部以上４部以下の範囲内となるように混合する。これにより、熱安定性の付与と、発泡厚さの増加が可能となる。
【００２３】
（絵柄印刷層３）
絵柄印刷層３は、絵柄が形成された絵柄形成部３ａと、絵柄形成部３ａの間に形成されたパール絵柄部３ｂと、を有する層であり、基体樹脂層２上に積層されている。なお、「基体樹脂層２上」とは、図１中において、基体樹脂層２の上側の面を表す。
絵柄形成部３ａは、例えば、印刷インキ（非発泡性インキ）や水性エマルジョン樹脂を主成分とした発泡性インキ、塩化ビニルペースト樹脂を主成分とした発泡性インキ等を用いて形成されている。
【００２４】
また、絵柄形成部３ａは、カレンダー成形法、コーティング法、グラビア印刷法、スクリーン印刷法、フレキソ印刷法、インキジェット印刷法等を用いて、基体樹脂層２上に積層して形成されている。なお、「基体樹脂層２上」とは、図１中において、基体樹脂層２の上側の面を表す。
また、絵柄形成部３ａは、シート状、または、絵柄模様状に設ける。
パール絵柄部３ｂは、パール顔料を含有している。
【００２５】
（マット樹脂層４）
マット樹脂層４は、艶消しされた層であり、グラビア印刷法、ナイフコート法、ノズルコート法、ダイコート法、リップコート法、コンマコート法等を用いて、絵柄印刷層３上に積層して形成されている。なお、「絵柄印刷層３上」とは、図１中において、絵柄印刷層３の上側の面を表す。
また、マット樹脂層４は、例えば、水性エマルジョン樹脂を主成分とした層で形成されている。
【００２６】
なお、マット樹脂層４を形成する樹脂としては、例えば、ポリオレフィン系樹脂、アクリル系樹脂、ポリビニルアルコール系樹脂、フッ素系樹脂等を用いることが可能であり、特に、アクリル系樹脂を用いることが好適である。これらの樹脂は、一種類を単独で、または、二種類以上を組み合わせて用いてもよい。また、パールグロスマット化粧用シート１０の表面保護層としてのマット樹脂層４を形成するために、架橋可能な樹脂を用いてマット樹脂層４を形成する場合には、必要に応じて、上述した樹脂に架橋処理を行ってもよい。
【００２７】
したがって、マット樹脂層４は、撥水性を有する材料を用いて形成されている。
マット樹脂層４の乾燥後の塗布量は、５［ｇ／ｍ２］以上４０［ｇ／ｍ２］以下の範囲内に設定する。特に、１５［ｇ／ｍ２］以上３０［ｇ／ｍ２］以下の範囲内に設定することが好適である。
マット樹脂層４には、絵柄印刷を行うことが可能である。マット樹脂層４に絵柄印刷を行わない場合は、その代替として、基体樹脂層２上にアンダーコートを行う事が可能である。アンダーコートは、ポリオレフィン系樹脂、アクリル系樹脂、ポリビニルアルコール系樹脂等を含み、乾燥後の塗布量は、１［ｇ／ｍ２］以上３［ｇ／ｍ２］以下の範囲内に設定することが好適である。
【００２８】
また、マット樹脂層４は、絵柄形成部３ａに積層されたポジ柄部４ａと、パール絵柄部３ｂに積層されたネガ柄部４ｂと、を有する。
マット樹脂層４の厚さは、例えば、０．５［μｍ］以上３０［μｍ］以下の範囲内に設定する。
また、マット樹脂層４の上面（絵柄印刷層３と対向する面と反対側の面。図１中において、マット樹脂層４の上側の面）には、エンボス（図示せず）が設けられている。
マット樹脂層４の上面にエンボス（凹凸模様）を設ける方法としては、例えば、発泡抑制インキにより部分的に発泡させる方法や、熱風や赤外線により部分的に加熱発泡させるケミカルエンボス方法を用いることが可能である。
【００２９】
第一実施形態では、一例として、エンボスロールによる圧接でエンボスを設けるメカニカルエンボスを用いて、マット樹脂層４の上面にエンボスを設ける場合について説明する。これは、メカニカルエンボスを用いてマット樹脂層４の上面にエンボスを設けることで、他の方法と比較して、マット樹脂層４に対してシャープな凹凸を得ることが可能なためである。
【００３０】
エンボス時（マット樹脂層４の上面にエンボスを設ける時点）の圧力は、例えば、１０００［ｋｇｆ］以上２５００［ｋｇｆ］以下の範囲内に設定する。特に、１５００［ｋｇｆ］以上２０００［ｋｇｆ］以下の範囲内に設定することが、マット樹脂層４のガス保持力を高めるために好適である。
エンボス直前（マット樹脂層４の上面にエンボスを設ける直前）の表面温度は、例えば、１６０［℃］以上２００［℃］以下の範囲内に設定する。特に、１７０［℃］以上１８０［℃］以下の範囲内に設定することが好適である。
【００３１】
（パール意匠層６）
パール意匠層６は、パール顔料を含有する層であり、グラビア印刷法、ナイフコート法、ノズルコート法、ダイコート法、リップコート法、コンマコート法等を用いて、基体樹脂層２の上に絵柄印刷層３と同一の平面で形成されている。すなわち、パール意匠層６は、基体樹脂層２上に積層されている。
また、パール意匠層６は、例えば、水性エマルジョン樹脂を主成分とした層で形成されている。
【００３２】
なお、パール意匠層６を形成する樹脂としては、例えば、ポリオレフィン系樹脂、アクリル系樹脂、ポリビニルアルコール系樹脂、フッ素系樹脂等を用いることが可能であり、特に、アクリル系樹脂を用いることが好適である。これらの樹脂は、一種類を単独で、または、二種類以上を組み合わせて用いてもよい。
したがって、パール意匠層６は、マット樹脂層４と同様、撥水性を有する材料を用いて形成されている。すなわち、パール意匠層６は、撥水性を有する。
【００３３】
パール意匠層６を形成する樹脂とパール顔料との重量比率は、３対１の割合に設定されている。なお、第一実施形態では、パール顔料の上限を、上記の割合に設定した場合について説明する。
パール意匠層６の乾燥後の塗布量は、５［ｇ／ｍ２］以上４０［ｇ／ｍ２］以下の範囲内に設定する。特に、１５［ｇ／ｍ２］以上３０［ｇ／ｍ２］以下の範囲内に設定することが好適である。
【００３４】
パール意匠層６には、絵柄印刷を行うことが可能である。パール意匠層６に絵柄印刷を行わない場合は、その代替として、基体樹脂層２上にアンダーコートを行う事が可能である。アンダーコートは、ポリオレフィン系樹脂、アクリル系樹脂、ポリビニルアルコール系樹脂等を含み、乾燥後の塗布量は、１［ｇ／ｍ２］以上３［ｇ／ｍ２］以下の範囲内に設定することが好適である。
【００３５】
パール意匠層６は、平面視で、ネガ柄部４ｂと同調に形成されている。すなわち、ネガ柄部４ｂとパール意匠層６とは、平面視で同調である。
「平面視」とは、基材１と、基体樹脂層２と、絵柄印刷層３及びパール意匠層６と、マット樹脂層４と、グロス樹脂層５を積層した方向に沿った視点である。また、図１中には、基材１と、基体樹脂層２と、絵柄印刷層３及びパール意匠層６と、マット樹脂層４と、グロス樹脂層５を積層した方向に沿った視点を、「平面視」と表している。
【００３６】
ネガ柄部４ｂとパール意匠層６が「同調」とは、ネガ柄部４ｂに形成された絵柄と、パール意匠層６に形成された絵柄とが合致している割合が、例えば、５０［％］以上の状態である。
また、パール意匠層６は、反射角が６０°のマット樹脂層４の光沢度と、反射角が６０°のパール意匠層６の光沢度との差が５％以上となるように形成されている。
【００３７】
（グロス樹脂層５）
グロス樹脂層５は、グラビア印刷法、ナイフコート法、ノズルコート法、ダイコート法、リップコート法、コンマコート法等を用いて、パール意匠層６上に積層して形成されている。なお、「パール意匠層６上」とは、図１中において、パール意匠層６の上側の面を表す。すなわち、グロス樹脂層５は、パール意匠層６上に積層されており、マット樹脂層４と共に、パールグロスマット化粧用シート１０の表面保護層を形成している。
また、グロス樹脂層５は、例えば、水性エマルジョン樹脂を主成分とした層で形成されている。
【００３８】
なお、グロス樹脂層５を形成する樹脂としては、例えば、ポリオレフィン系樹脂、アクリル系樹脂、ポリビニルアルコール系樹脂、フッ素系樹脂等を用いることが可能であり、特に、アクリル系樹脂を用いることが好適である。これらの樹脂は、一種類を単独で、または、二種類以上を組み合わせて用いてもよい。また、グロスマット壁紙１０の表面保護層としてのグロス樹脂層５を形成するために、架橋可能な樹脂を用いてグロス樹脂層５を形成する場合には、必要に応じて、上述した樹脂に架橋処理を行ってもよい。
【００３９】
したがって、グロス樹脂層５は、マット樹脂層４と同様、撥水性を有する材料を用いて形成されている。すなわち、マット樹脂層４及びグロス樹脂層５で形成する表面保護層は、撥水性を有する。これにより、グロスマット壁紙１０に撥水性を付与することが可能となる。
グロス樹脂層５の乾燥後の塗布量は、５［ｇ／ｍ２］以上４０［ｇ／ｍ２］以下の範囲内に設定する。特に、１５［ｇ／ｍ２］以上３０［ｇ／ｍ２］以下の範囲内に設定することが好適である。
【００４０】
グロス樹脂層５には、絵柄印刷を行うことが可能である。グロス樹脂層５に絵柄印刷を行わない場合は、その代替として、基体樹脂層２上にアンダーコートを行う事が可能である。アンダーコートは、ポリオレフィン系樹脂、アクリル系樹脂、ポリビニルアルコール系樹脂等を含み、乾燥後の塗布量は、１［ｇ／ｍ２］以上３［ｇ／ｍ２］以下の範囲内に設定することが好適である。
【００４１】
グロス樹脂層５は、平面視、且つ同一の平面でネガ柄部４ｂと同調に形成されている。すなわち、ネガ柄部４ｂとグロス樹脂層５とは、同一の平面で同調である。
「同一の平面」とは、表面保護層２０の上面である。
また、グロス樹脂層５は、平面視で、ネガ柄部４ｂ及びパール意匠層６と同調に形成されている。すなわち、ネガ柄部４ｂとパール意匠層６及びグロス樹脂層５とは、平面視で同調である。
【００４２】
ネガ柄部４ｂとグロス樹脂層５が「同調」とは、ネガ柄部４ｂに形成された絵柄と、グロス樹脂層５に形成された絵柄とが合致している割合が、例えば、５０［％］以上の状態である。したがって、第一実施形態における「同調」とは、ネガ柄部４ｂに形成された絵柄と、グロス樹脂層５に形成された絵柄と、パール意匠層６に形成された絵柄とが合致している割合が、例えば、５０［％］以上の状態である。
また、グロス樹脂層５は、反射角が６０°のマット樹脂層４の光沢度と、反射角が６０°のグロス樹脂層５の光沢度との差が１０％以上となるように形成されている。
【００４３】
また、グロス樹脂層５の上面（パール意匠層６と対向する面と反対側の面。図１中において、グロス樹脂層５の上側の面）には、マット樹脂層４と同様、エンボスが設けられている。したがって、マット樹脂層４及びグロス樹脂層５で形成する表面保護層の上面には、エンボスが設けられている。
グロス樹脂層５の上面にエンボス（凹凸模様）を設ける方法としては、例えば、発泡抑制インキにより部分的に発泡させる方法や、熱風や赤外線により部分的に加熱発泡させるケミカルエンボス方法を用いることが可能である。
【００４４】
第一実施形態では、一例として、エンボスロールによる圧接でエンボスを設けるメカニカルエンボスを用いて、グロス樹脂層５の上面にエンボスを設ける場合について説明する。これは、メカニカルエンボスを用いてグロス樹脂層５の上面にエンボスを設けることで、他の方法と比較して、グロス樹脂層５に対してシャープな凹凸を得ることが可能なためである。
エンボス時（グロス樹脂層５の上面にエンボスを設ける時点）の圧力は、例えば、１０００［ｋｇｆ］以上２５００［ｋｇｆ］以下の範囲内に設定する。特に、１５００［ｋｇｆ］以上２０００［ｋｇｆ］以下の範囲内に設定することが、グロス樹脂層５のガス保持力を高めるために好適である。
【００４５】
エンボス直前（グロス樹脂層５の上面にエンボスを設ける直前）の表面温度は、例えば、１６０［℃］以上２００［℃］以下の範囲内に設定する。特に、１７０［℃］以上１８０［℃］以下の範囲内に設定することが好適である。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００４６】
（第一実施形態の効果）
以下説明したように、第一実施形態のパールグロスマット化粧用シート１０は、基材１上に、水性エマルジョン系樹脂と発泡剤と無機フィラーとを含有する樹脂組成物による基体樹脂層２と、樹脂とフィラーを含有するマット樹脂層４が形成される発泡壁紙である。
また、第一実施形態のパールグロスマット化粧用シート１０は、マット樹脂層４及びグロス樹脂層５で形成する表面保護層に対し、エンボスを形成する時に一定の温度及び圧力を加える事で、密度を向上させることが可能となった。これにより、発泡ガスの漏れを防ぐ事で基体樹脂層２（発泡樹脂層）を高発泡化して、基体樹脂層２を減量する事が可能になった。
【００４７】
さらに、第一実施形態のパールグロスマット化粧用シート１０は、密度の向上により、表面強度を向上させることが可能となった。これに加え、基体樹脂層２の減量により、基材１の材料として、塗布量が低く水分保持量の少ない裏打紙の使用が可能になった。
これらの改善により、第一実施形態のパールグロスマット化粧用シート１０は、製品の大幅な軽量化と強度向上を実現した。
【００４８】
また、第一実施形態のパールグロスマット化粧用シート１０は、マット樹脂層４が有するネガ柄部４ｂと、パール顔料を含有するパール意匠層６と、艶出しされた層であるグロス樹脂層５が、平面視で同調である。これに加え、パール意匠層６の上に、グロス樹脂層５が形成される。
このため、ネガ柄部４ｂとパール意匠層６が平面視で重ならないとともに、パール顔料の輝度を際立たせるグロス樹脂層５がパール意匠層６の上に形成される。これにより、輝度の高い意匠を得ることが可能な、パールグロスマット化粧用シート１０を提供することが可能となる。
【００４９】
（変形例）
（１）第一実施形態では、基体樹脂層２を発泡樹脂層としたが、これに限定するものではなく、基体樹脂層２を未発泡樹脂層としてもよい。
【実施例】
【００５０】
第一実施形態の図１を参照しつつ、以下に記載する実施例により、実施例１及び実施例２のパールグロスマット化粧用シートと、比較例１から比較例３のパールグロスマット化粧用シートについて説明する。
【００５１】
（実施例１）
実施例１のパールグロスマット化粧用シートは、以下の構成を有する。
基材１は、基材１の材料である壁紙用裏打紙として、塗布量が６５［ｇ／ｍ２］で、厚さが１１０［μｍ］の普通紙（例えば、ＫＪ特殊紙（株）：「ＷＫ６６５ＩＨＴ」）を用いて形成した。
基体樹脂層２は、ＥＶＡ樹脂（例えば、住化ケムテックス製：「Ｓ−９００（ＨＬ）」）に充填剤８０部を加えたペーストを、塗布量が１００［ｇ／ｍ２］となるように、コーティング法により基材１へ塗布して形成した。
【００５２】
絵柄印刷層３は、水性インキを用いたグラビア印刷で形成した。
パール意匠層６は、絵柄印刷層３を形成した後、グラビア印刷により形成した。
マット樹脂層４は、パール意匠層６を形成した後、パール意匠層６の絵柄とマット樹脂層４のネガ柄部４ｂとを同調させて、グラビア印刷により、塗布量が１０［ｇ／ｍ２］となるように形成した。
【００５３】
次に、加熱発泡と同時に、エンボスロールにて直前の表面温度を１７０［℃］、エンボス圧力を２０００［ｋｇｆ］として、マット樹脂層４の上面にエンボスを設け、その後、冷却・乾燥させた。
グロス樹脂層５は、マット樹脂層４のネガ柄部４ｂとパール意匠層６に同調させて印刷した後、加熱発泡と同時に、エンボスロールにて直前の表面温度を１７０［℃］、エンボス圧力を２０００［ｋｇｆ］として形状付与を行い、その後、冷却・乾燥させて形成した。
【００５４】
（実施例２）
実施例２のパールグロスマット化粧用シートは、基体樹脂層２を、ＥＶＡ樹脂の代わりに塩化ビニル樹脂を用いて形成した。これに加え、絵柄印刷層３に同調するように、マット樹脂層４のネガ柄部４ｂと、グロス樹脂層５と、パール意匠層６を同調させて形成した。
その他の構成は、実施例１と同様とした。
【００５５】
（比較例１）
比較例１のパールグロスマット化粧用シートは、以下の構成を有する。
基材は、基材の材料である壁紙用裏打紙として、塗布量が６５［ｇ／ｍ２］で、厚さが１３０［μｍ］の普通紙（例えば、ＫＪ特殊紙（株）：「ＷＫ６６５ＩＨＴ」）を用いて形成した。
【００５６】
基体樹脂層は、ＥＶＡ樹脂（例えば、住化ケムテックス製：「Ｓ−９００（ＨＬ）」）に充填剤８０部を加えたペーストを、塗布量が１００［ｇ／ｍ２］となるように、ナイフコーティング法により基材へ塗布して形成した。
絵柄印刷層は、水性インキを用いたグラビア印刷で形成した。
さらに、表面保護層に対し、加熱発泡と同時に、エンボスロールにて直前の表面温度を１５０［℃］、エンボス圧力を１０００［ｋｇｆ］として形状付与を行い、その後、冷却・乾燥させた。
【００５７】
（比較例２）
比較例２のパールグロスマット化粧用シートは、以下の構成を有する。
基材は、基材の材料である壁紙用裏打紙として、塗布量が８５［ｇ／ｍ２］で、厚さが１３０［μｍ］の普通紙（例えば、ＫＪ特殊紙（株）：「ＷＫ６８５ＡＰ」）を用いて形成した。
【００５８】
基体樹脂層は、ＥＶＡ樹脂（例えば、住化ケムテックス製：「Ｓ−９００（ＨＬ）」）に充填剤８０部、熱膨張性マイクロカプセル発泡剤２０部を加えたペーストを、塗布量が１００［ｇ／ｍ２］となるように、コーティング法により基材へ塗布して形成した。
絵柄印刷層は、水性インキを用いたグラビア印刷で形成した。
さらに、グラビア印刷法により、塗布量が２０［ｇ／ｍ２］となるように形成した表面保護層に対し、加熱発泡と同時に、エンボスロールにて直前の表面温度を１５０［℃］、エンボス圧力を１０００［ｋｇｆ］として形状付与を行い、その後、冷却・乾燥させた。
【００５９】
（比較例３）
比較例３のパールグロスマット化粧用シートは、以下の構成を有する。
基材は、基材の材料である壁紙用裏打紙として、塗布量が６５［ｇ／ｍ２］で、厚さが１１０［μｍ］の普通紙（例えば、ＫＪ特殊紙（株）：「ＷＫ６６５ＩＨＴ」）を用いて形成した。
【００６０】
基体樹脂層は、ＥＶＡ樹脂（例えば、住化ケムテックス製：「Ｓ−９００（ＨＬ）」）に充填剤８０部を加えたペーストを、塗布量が１６０［ｇ／ｍ２］となるように、コーティング法により基材へ塗布して形成した。
絵柄印刷層は、水性インキを用いたグラビア印刷で形成した。
さらに、グラビア印刷法により、塗布量が２［ｇ／ｍ２］となるように形成した表面保護層に対し、加熱発泡と同時に、エンボスロールにて直前の表面温度を１５０［℃］、エンボス圧力を１０００［ｋｇｆ］として形状付与を行い、その後、冷却・乾燥させた。
【００６１】
（樹脂組成物の評価）
実施例１及び２のパールグロスマット化粧用シートと、比較例１から３のパールグロスマット化粧用シートに対し、それぞれ、以下の方法に従い評価を行った。評価結果は、表１中に表す。
【表１】
2018122576.tif 000003
【００６２】
（外観観察）
外観観察は、目視により評価した。
（表面強度）
表面強度は、壁紙工業会制定の規格「表面強化壁紙性能規定」に準拠した試験により、引っ掻き時における表面の破損状態を目視で判定し、原紙層（基材及び基体樹脂層）が露出すれば評価を「×」とし、原紙層が露出しなければ、評価を「○」として評価した。
【００６３】
（表面状態）
表面状態は、目視判定により、乾燥不足による発泡前製品の表面の割れや、面荒れの発生の有無を確認し、表面の割れや面荒れが発生していれば評価を「×」とし、表面の割れや面荒れが発生していなければ、評価を「○」として評価した。
（製品厚さ）
製品厚さは、エンボス後のサンプルの厚さを、ダイヤルゲージを用いて測定して評価した。
（製品重量）
製品重量は、エンボス後のサンプルの重量を測定して評価した。
【００６４】
（評価結果）
表１中に表されるように、実施例１及び２の樹脂組成物及びパールグロスマット化粧用シートは、比較例１から３の樹脂組成物及びパールグロスマット化粧用シートと比較して、高い表面強度を有していることが確認された。さらに、実施例１及び２の樹脂組成物及びパールグロスマット化粧用シートは、比較例３の樹脂組成物及びパールグロスマット化粧用シートと比較して、安定した表面状態を有していることが確認された。これに加え、実施例１及び２の樹脂組成物及びパールグロスマット化粧用シートは、比較例２及び３の樹脂組成物及びパールグロスマット化粧用シートと比較して、軽量化が可能であることが確認された。
【符号の説明】
【００６５】
１…基材、２…基体樹脂層、３…絵柄印刷層、３ａ…絵柄形成部、３ｂ…パール絵柄部、４…マット樹脂層、４ａ…ポジ柄部、４ｂ…ネガ柄部、５…グロス樹脂層、６…パール意匠層、１０…パールグロスマット化粧用シート
【図１】
2018122576.tif 000004